(57)【特許請求の範囲】
【請求項１】
非球状粒子（Ａ）と、カルボキシル基を有する有機高分子化合物（Ｂ）と、硬化剤（Ｃ）と、アミノ基を有する添加剤（Ｄ）と、を含む樹脂組成物からなる熱伝導シートであって、
前記非球状粒子（Ａ）が、前記熱伝導シート内部で該熱伝導シートの厚み方向に対して前記非球状粒子（Ａ）の長軸方向で配向しており、
前記非球状粒子（Ａ）が窒化ホウ素粒子を含み、
前記添加剤（Ｄ）が、アミノ基を有するポリマーの塩、アミン系アクリル共重合物、アミン系ブロックコポリマー及びアミン系シランカップリング剤からなる群から選択される少なくとも一種を含む熱伝導シート。
【請求項２】
前記非球状粒子（Ａ）が板状窒化ホウ素粒子を含むことを特徴とする請求項１に記載の熱伝導シート。
【請求項３】
前記有機高分子化合物（Ｂ）が、５０℃以下のガラス転移温度（Ｔｇ）を有するものを含むことを特徴とする請求項１又は２に記載の熱伝導シート。
【請求項４】
前記有機高分子化合物（Ｂ）が、ポリ（メタ）アクリル酸エステル系高分子化合物を含むことを特徴とする請求項１〜３のいずれか一項に記載の熱伝導シート。
【請求項５】
前記有機高分子化合物（Ｂ）が、０．１〜２．０ｍｍｏｌ／ｇのカルボキシル基を有するものを含むことを特徴とする請求項１〜４のいずれか一項に記載の熱伝導シート。
【請求項６】
前記硬化剤（Ｃ）が、前記有機高分子化合物（Ｂ）のカルボキシル基の量に対して０．０１〜３当量の硬化性反応基を有することを特徴とする請求項１〜５のいずれか一項に記載の熱伝導シート。
【請求項７】
前記添加剤（Ｄ）を、前記樹脂組成物１００質量部に対して０．０１〜１０質量部含有することを特徴とする請求項１〜６のいずれか一項に記載の熱伝導シート。
【請求項８】
非球状粒子（Ａ）が、シートの厚み方向に対し前記非球状粒子（Ａ）の長軸方向で配向している熱伝導シートの製造方法であって、
（ａ）少なくとも、前記非球状粒子（Ａ）と、カルボキシル基を有する有機高分子化合物（Ｂ）と、硬化剤（Ｃ）と、アミノ基を有する添加剤（Ｄ）と、を混合し、樹脂組成物を調製する工程と、
（ｂ）前記樹脂組成物を用いて、前記非球状粒子（Ａ）が主たる面に対してほぼ平行な方向に配向した一次シートを形成する工程と、
（ｃ−１）前記一次シートを積層して多層構造を有する成形体を形成する工程と、
（ｄ）前記成形体を前記主たる面から出る法線に対して０度〜３０度の角度でスライスする工程と、を有し、
前記非球状粒子（Ａ）が窒化ホウ素粒子を含み、
前記添加剤（Ｄ）が、アミノ基を有するポリマーの塩、アミン系アクリル共重合物、アミン系ブロックコポリマー及びアミン系シランカップリング剤からなる群から選択される少なくとも一種を含む熱伝導シートの製造方法。
【請求項９】
非球状粒子（Ａ）が、シートの厚み方向に対し前記非球状粒子（Ａ）の長軸方向で配向している熱伝導シートの製造方法であって、
（ａ）少なくとも、前記非球状粒子（Ａ）と、カルボキシル基を有する有機高分子化合物（Ｂ）と、硬化剤（Ｃ）と、アミノ基を有する添加剤（Ｄ）と、を混合し、樹脂組成物を調製する工程と、
（ｂ）前記樹脂組成物を用いて、前記非球状粒子（Ａ）が主たる面に対してほぼ平行な方向に配向した一次シートを形成する工程と、
（ｃ−２）前記一次シートを、前記非球状粒子（Ａ）の配向方向を軸にして捲回して多層構造を有する成形体を形成する工程と、
（ｄ）前記成形体を前記主たる面から出る法線に対して０度〜３０度の角度でスライスする工程と、を有し、
前記非球状粒子（Ａ）が窒化ホウ素粒子を含み、
前記添加剤（Ｄ）が、アミノ基を有するポリマーの塩、アミン系アクリル共重合物、アミン系ブロックコポリマー及びアミン系シランカップリング剤からなる群から選択される少なくとも一種を含む熱伝導シートの製造方法。
【請求項１０】
前記一次シートを形成する工程が、圧延、プレス、押出及び塗工からなる群から選択される少なくとも１つの成形方法を用いて実施されることを特徴とする請求項８又は９に記載の熱伝導シートの製造方法。
【請求項１１】
前記一次シートを形成する工程が、少なくとも圧延又はプレスのいずれかの成形方法を用いて実施されることを特徴とする請求項８又は９に記載の熱伝導シートの製造方法。
【請求項１２】
前記スライスする工程が、有機高分子化合物（Ｂ）のＴｇ＋５０℃（ガラス転移温度よりも５０℃高い温度）〜Ｔｇ−２０℃（ガラス転移温度よりも２０℃低い温度）の温度範囲で実施されることを特徴とする請求項８〜１１のいずれか一項に記載の熱伝導シートの製造方法。
【請求項１３】
発熱体と、放熱体と、前記発熱体と放熱体との間に介在した熱伝導シートと、を有する放熱装置であって、
前記熱伝導シートが、請求項１〜７のいずれか一項に記載の熱伝導シートであることを特徴とする放熱装置。
【発明の詳細な説明】
【技術分野】
【０００１】
本発明は、熱伝導シート、その製造方法及びこれを用いた放熱装置に関する。
【背景技術】
【０００２】
近年、多層配線板及び半導体パッケージにおける配線密度や電子部品の搭載密度が高まり、また半導体素子の高集積化が進み、そのような発熱体の単位面積あたりの発熱量は大きくなってきている。そのため、発熱体からの熱放散効率を向上させる技術が望まれている。
【０００３】
熱放散の一般的な方法として、半導体パッケージのような発熱体とアルミや銅からなる放熱体との間に熱伝導グリース又は熱伝導シートを挟み密着させて、外部に熱を伝達する方法が採用されている。放熱装置を組み立てる際の作業性の観点では、熱伝導グリースよりも熱伝導シートの方が優れている。そのため、熱伝導シートに向けた様々な開発が検討されている。
【０００４】
例えば、熱伝導性を向上させる目的で、マトリックス材料中に、熱伝導性の無機粒子を配合した様々な熱伝導性複合材料組成物及びその成形加工品が提案されている。熱伝導性の無機粒子として使用される物質は、カーボン、銀及び銅等の電気伝導性を有する物質と、アルミナ、シリカ、窒化アルミ及び窒化ホウ素等の電気絶縁性の物質と、に大別される。しかし、電気伝導性の物質は、それらを配線の近傍に使用すると回路をショートさせる可能性があるため、多くの場合、電気絶縁性の物質が使用される。
そのような電気絶縁性且つ熱伝導性の無機粒子をマトリックス材料中に配合させた熱伝導性複合材料組成物から構成されるシートとして、例えば、粒子厚みが１．４μｍ超で、且つ比表面積が２．６ｍ２／ｇ未満の窒化ホウ素粉末をシリコーンゴムに配合した組成物からなる絶縁放熱シートが提案されている（例えば、特許文献１参照）。
【０００５】
また、窒化ホウ素粉末が充填された高分子組成物からなる熱伝導性シートであって、窒化ホウ素粉末が一定方向に磁場配向した熱伝導性シートも提案されている（例えば、特許文献２参照）。
さらに、バインダー樹脂と無機充填材の粒子との混練物から成形した複数枚の一次シートを積層し、その得られた積層体を積層面に対して垂直な方向にスライシングすることによって得られる熱伝導性シートが提案されている（例えば、特許文献３及び４参照）。
【０００６】
近年、熱伝導シートは様々な放熱装置に適用されており、高い熱伝導性だけでなく、凹凸の吸収及び応力緩和等の性能を熱伝導シートに追加する必要性が生じてきている。例えば、ディスプレイパネルのような大面積の発熱体からの放熱に適用する場合、熱伝導シートに発熱体及び放熱体の各表面の歪みや凹凸の吸収、熱膨張率の違いによって生じる熱応力を緩和する機能が要求されている。その他、ある程度の厚膜として構成した場合にも伝熱可能な高い熱伝導性、また発熱体及び放熱体の各表面に密着可能な高い柔軟性も要求されている。しかし、従来の熱伝導シートでは、柔軟性と強度、並びに熱伝導性とを高いレベルで両立することは困難であるため、さらなる開発が必要とされている。
【先行技術文献】
【特許文献】
【０００７】
【特許文献１】特許第３２０９８３９号公報
【特許文献２】特開２００２−０８０６１７号公報
【特許文献３】特開２００２−０２６２０２号公報
【特許文献４】特開２００８−２８０４９６号公報
【発明の概要】
【発明が解決しようとする課題】
【０００８】
特許文献１に開示された放熱伝導シートでは、熱伝導性の無機粒子をマトリックス材料中に配合する手段のみで熱伝導率を向上させている。そのため、そのような手段によって高い熱伝導率を達成するためには、熱伝導性の無機粒子の配合量を最密充填に近い量まで多くして、充分な熱伝導パスを形成しなければならない。しかし、無機粒子の配合量を高めるにつれ、熱伝導シートの柔軟性が失われ、その結果、凹凸の吸収、熱応力緩和の機能が損なわれてしまう傾向がある。
【０００９】
これに対し、特許文献２に開示された熱伝導性シートでは、上述の手段に加えて、窒化ホウ素粉末を一定方向に磁場配向させる手段を採用しているため、より少ない熱伝導性の無機粒子の配合量で高い熱伝導性を達成できる可能性はある。しかし、シート製造時の生産性、コスト、エネルギー効率等について、改善の余地がある。
【００１０】
また、特許文献３に開示された熱伝導性シートでは、上述の手段と比較して、シート製造時の生産性、コスト、エネルギー効率等の点でより優位にあるが、柔軟性に関する配慮が必ずしも充分ではない。特に、シート製造時に柔軟なシート積層体をスライスすることに向けた配慮に欠け、可塑剤を後から含浸する等の非効率な生産方法を採用しており、改善の余地がある。
【００１１】
特許文献４に開示された熱伝導性シートでは、特許文献３に記載の手段と比較して、柔軟性や生産性に優れているが、シートの強度に関する配慮が十分ではない。特に樹脂組成物の検討が必ずしも十分ではなく、改善の余地がある。
上述のように、熱伝導シートに向けて様々な検討がなされているが、高い熱伝導性だけでなく、シートに柔軟性、強度及び応力緩和等の特性を簡便且つ確実に追加するという観点では、いずれの方法も満足のいくものではない。
【００１２】
本発明は、このような状況に鑑みて、高い熱伝導性を維持する一方で、柔軟性、強度等の追加特性を有する電気絶縁性の熱伝導シートを提供することを目的とする。また、そのような熱伝導シートを簡便且つ確実に製造する方法、さらにそのような熱伝導シートを使用して、高い放熱能力を持ち、且つ近傍の回路をショートさせるリスクの少ない放熱装置を提供することを目的とする。
【課題を解決するための手段】
【００１３】
本発明は以下の通りである。
（１）非球状粒子（Ａ）と、カルボキシル基を有する有機高分子化合物（Ｂ）と、硬化剤（Ｃ）と、アミノ基を有する添加剤（Ｄ）と、を含む樹脂組成物からなる熱伝導シートであって、
上記非球状粒子（Ａ）が、上記熱伝導シート内部で該熱伝導シートの厚み方向に対して上記非球状粒子（Ａ）の長軸方向で配向している熱伝導シート。
【００１４】
（２）上記非球状粒子（Ａ）が窒化ホウ素粒子であることを特徴とする上記（１）に記載の熱伝導シート。
（３）上記非球状粒子（Ａ）が板状窒化ホウ素粒子であることを特徴とする上記（１）又は（２）に記載の熱伝導シート。
【００１５】
（４）上記有機高分子化合物（Ｂ）が、５０℃以下のガラス転移温度（Ｔｇ）を有することを特徴とする上記（１）〜（３）のいずれか一つに記載の熱伝導シート。
（５）上記有機高分子化合物（Ｂ）が、ポリ（メタ）アクリル酸エステル系高分子化合物であることを特徴とする上記（１）〜（４）のいずれか一つに記載の熱伝導シート。
【００１６】
（６）上記有機高分子化合物（Ｂ）が、０．１〜２．０ｍｍｏｌ／ｇのカルボキシル基を有することを特徴とする上記（１）〜（５）のいずれか一つに記載の熱伝導シート。
（７）上記硬化剤（Ｃ）の硬化性反応基の量が、上記有機高分子化合物（Ｂ）のカルボキシル基の量に対して、０．０１〜３当量であることを特徴とする上記（１）〜（６）のいずれか一つに記載の熱伝導シート。
【００１７】
（８）上記添加剤（Ｄ）が、上記樹脂組成物１００質量部に対して０．０１〜１０質量部含有することを特徴とする上記（１）〜（７）のいずれか一つに記載の熱伝導シート。
（９）上記非球状粒子（Ａ）が、シートの厚み方向に対し上記非球状粒子（Ａ）の長軸方向で配向している熱伝導シートの製造方法であって、
（ａ）少なくとも、上記非球状粒子（Ａ）と、カルボキシル基を有する有機高分子化合物（Ｂ）と、硬化剤（Ｃ）と、アミノ基を有する添加剤（Ｄ）と、を混合し、樹脂組成物を調製する工程と、
（ｂ）上記樹脂組成物を用いて、上記非球状粒子（Ａ）が主たる面に対してほぼ平行な方向に配向した一次シートを形成する工程と、
（ｃ−１）上記一次シートを積層して多層構造を有する成形体を形成する工程と、
（ｄ）上記成形体をその主面から出る法線に対して０度〜３０度の角度でスライスする工程と、を有する熱伝導シートの製造方法。
【００１８】
（１０）上記非球状粒子（Ａ）が、シートの厚み方向に対し上記非球状粒子（Ａ）の長軸方向で配向している熱伝導シートの製造方法であって、
（ａ）少なくとも、上記非球状粒子（Ａ）と、カルボキシル基を有する有機高分子化合物（Ｂ）と、硬化剤（Ｃ）と、アミノ基を有する添加剤（Ｄ）と、を混合し、樹脂組成物を調製する工程と、
（ｂ）上記樹脂組成物を用いて、上記非球状粒子（Ａ）が主たる面に対してほぼ平行な方向に配向した一次シートを形成する工程と、
（ｃ−２）上記一次シートを、上記非球状粒子（Ａ）の配向方向を軸にして捲回して多層構造を有する成形体を形成する工程と、
（ｄ）上記成形体をその主面から出る法線に対して０度〜３０度の角度でスライスする工程と、を有する熱伝導シートの製造方法。
【００１９】
（１１）上記一次シートを形成する工程が、圧延、プレス、押出及び塗工からなる群から選択される少なくとも１つの成形方法を用いて実施されることを特徴とする上記（９）又は（１０）に記載の熱伝導シートの製造方法。
（１２）上記一次シートを形成する工程が、少なくとも圧延又はプレスのいずれかの成形方法を用いて実施されることを特徴とする上記（９）又は（１０）に記載の熱伝導シートの製造方法。
【００２０】
（１３）上記スライスする工程が、有機高分子化合物（Ｂ）のＴｇ＋５０℃（ガラス転移温度よりも５０℃高い温度）〜Ｔｇ−２０℃（ガラス転移温度よりも２０℃低い温度）の温度範囲で実施されることを特徴とする上記（９）〜（１２）のいずれか一つに記載の熱伝導シートの製造方法。
（１４）発熱体と放熱体との間に上記（１）〜（８）のいずれか一つに記載の熱伝導シートを介在させた構造を有することを特徴とする放熱装置。
【発明の効果】
【００２１】
本発明の熱伝導シートは、高い熱伝導性と高い柔軟性、優れたシート強度とを併せ持ち、且つ電気絶縁性であるため、それらを例えば電気・電子回路近傍の放熱用途に適用して、発熱部からの効率の良い放熱を実現することが可能となる。また、必要に応じて難燃性等の性能を容易に追加することが可能である。
【００２２】
また、本発明の熱伝導シートの製造方法によれば、従来法と比較して、生産性、コスト、エネルギー効率及び確実性の点で有利に、高い熱伝導性と高い柔軟性、優れたシート強度とを併せ持った熱伝導シートを提供することが可能となる。
さらに、本発明の放熱装置によれば、回路近傍でショートを起こす可能性が極めて低くなり、完全且つ効率の良い放熱を実現することが可能となる。
【発明を実施するための形態】
【００２３】
以下、本発明について詳細に説明する。
＜熱伝導シート＞
本発明の熱伝導シートは、非球状粒子（Ａ）と、カルボキシル基を有する有機高分子化合物（Ｂ）と、硬化剤（Ｃ）と、アミノ基を有する添加剤（Ｄ）と、を含む樹脂組成物からなる熱伝導シートであって、上記非球状粒子（Ａ）が、上記熱伝導シート内部で該熱伝導シートの厚み方向に対して上記非球状粒子（Ａ）の長軸方向で配向していることを特徴とする。
【００２４】
本発明において、非球状粒子（Ａ）を用いることで熱伝導シートの熱伝導性に十分効果がある。非球状粒子とは具体的には、長軸方向と短軸方向の比率が１．５以上のものを、本発明において「非球状」とする。
なお、「長軸」とは、粒子端における任意の２点を結ぶ線のうち最も長い部分のことであり、「短軸」とは、長軸に直交する線のうち最も長い部分のことである。
【００２５】
本発明において、この範囲の非球状粒子を含有していればよく、必要に応じてこの範囲外の粒子を添加することも可能である。非球状粒子のアスペクト比の高い方がより配向に有利なため、粒子形状としては針状もしくは板状が好ましい。さらに、球状粒子を粉砕、解砕等により非球状粒子として用いることも可能である。
【００２６】
本発明において「熱伝導シートの厚み方向に対して上記非球状粒子（Ａ）の長軸方向で配向」とは、熱伝導シート断面をＳＥＭ（走査型電子顕微鏡）を用いて任意の粒子５０個について観察した際に、非球状粒子の長軸方向の熱伝導シート表面に対する角度（９０度以上となる場合は補角を採用する）の平均値が７０度〜９０度の範囲となる状態を意味する。
本発明では、非球状粒子が上述のような配向を示さなければ、充分な熱伝導性を得ることができない。上述のような配向を示すようにするためには、本発明の熱伝導シートの製造方法により作製すればよい。詳細は後述する。
【００２７】
本発明の熱伝導シートに使用可能な非球状粒子の具体例としては、アルミナ、酸化マグネシウム、酸化ベリリウム、窒化アルミ、窒化ホウ素、窒化珪素等が挙げられる。特に限定するものではないが、本発明では、人体に対する有害性の低さの観点から、窒化ホウ素及びアルミナからなる群から選択される粒子の少なくとも１種を使用することが好ましい。さらには、それらの形状は板状であることが好ましく、特に絶縁性非球状粒子としては、板状窒化ホウ素粒子が好ましい。
【００２８】
非球状粒子の配合量は、特に限定されるものではないが、樹脂組成物の体積を基準として、３０〜８０体積％の範囲が好ましい。配合量が３０体積％を下回ると、熱伝導性率が低くなる傾向があり、配合量が８０体積％を超えると、組成物の凝集力低下する傾向があり、熱伝導シートの強度が低下する可能性が高い。
【００２９】
本発明において、熱伝導シートの樹脂組成物における非球状粒子（Ａ）の配合量（体積％）は次式により求めた値である。
非球状粒子（Ａ）の含有量（体積％）＝（Ａｗ／Ａｄ）／（（Ａｗ／Ａｄ）＋（Ｂｗ／Ｂｄ）＋（Ｃｗ／Ｃｄ）＋（Ｅｗ／Ｅｄ）…）×１００
Ａｗ：非球状粒子（Ａ）の質量組成（質量％）
Ｂｗ：有機高分子化合物（Ｂ）の質量組成（質量％）
Ｃｗ：硬化剤（Ｃ）の質量組成（質量％）
Ｄｗ：アミノ基を有する添加剤（Ｄ）の質量組成（質量％）
Ｅｗ：その他の任意成分（Ｄ）の質量組成（質量％）
Ａｄ：非球状粒子（Ａ）の比重（本発明において窒化ホウ素粒子の場合Ａｄは２．３で計算する。その他、アルミナ：３．９７、窒化アルミ：３．２６、窒化珪素：３．２で計算する。）
Ｂｄ：有機高分子化合物（Ｂ）の比重（本発明においてＢｄは１．２で計算する）
Ｃｄ：硬化剤（Ｃ）の比重（本発明においてＣｄは１．２で計算する）
Ｄｄ：アミノ基を有する添加剤（Ｄ）の比重（本発明においてＤｄは１．２で計算する）
Ｅｄ：その他の任意成分（Ｄ）の比重
【００３０】
本発明における非球状粒子は、板状窒化ホウ素粒子の場合、平均粒径が１０μｍ超６０μｍ以下であることが好ましい。例えば、凝集体のようなものを、粉砕、解砕等により非球状粒子として得ることも可能である。また、平均粒径が１０μｍ超６０μｍ以下の範囲外の場合は、粉砕する、篩にかける等で大きすぎる粒子や小さすぎる粒子を取り除くことによって、特定の平均粒径の範囲内に調整することが可能である。
平均粒径は、レーザー回折・散乱法により測定したときのＤ５０の値とする。
【００３１】
本発明において、非球状粒子（Ａ）として好ましく用いられる板状窒化ホウ素粒子の具体例としては、特に限定するものではないが、「ＰＴ−１１０（商品名）」（モーメンティブパフォーマンスマテリアルズジャパン合同会社製、平均粒径：４５μｍ、長軸方向と短軸方向の比率：２０）、「ＨＰ−１ＣＡＷ（商品名）」（水島合金鉄(株)製、平均粒径：１６μｍ、長軸方向と短軸方向の比率：１３）、「ＰＴ−１１０  Ｐｌｕｓ（商品名）」（モーメンティブパフォーマンスマテリアルズジャパン合同会社製、平均粒径４５μｍ、長軸方向と短軸方向の比率：２０）、「ＨＰ−１ＣＡ（商品名）」（水島合金鉄（株）製、平均粒径１６μｍ、長軸方向と短軸方向の比率：１３）等が挙げられる。
また、板状の窒化アルミ粒子としては、「トーヤルナイトＦＬＸ（商品名）」（東洋アルミ（株）製、平均粒子径１６μｍ、長軸方向と短軸方向の比率：１．７）等が挙げられる。
【００３２】
本発明の熱伝導シートの有機高分子化合物（Ｂ）は、カルボキシル基を有していれば、特に限定なく使用することが可能である。上記有機高分子化合物の具体例としては、アクリル酸ブチル、アクリル酸２−エチルヘキシル等を主要な原料成分としたポリ（メタ）アクリル酸エステル系高分子化合物（いわゆるアクリルゴム）、ポリジメチルシロキサン構造を主構造に有する高分子化合物（いわゆるシリコーン樹脂）、ポリイソプレン構造を主構造に有する高分子化合物（いわゆるイソプレンゴム、天然ゴム）、クロロプレンを主要な原料成分とした高分子化合物（ポリクロロプレン、いわゆるネオプレンゴム）、ポリブタジエン構造を主構造に有する高分子化合物（いわゆるブタジエンゴム）等、一般に「ゴム」と総称される柔軟な有機高分子化合物が挙げられる。これらの中では、特に、アクリル酸ブチル、又はアクリル酸２−エチルヘキシル等を主な原料成分としたポリ（メタ）アクリル酸エステル系高分子化合物が、高い柔軟性を得やすく、化学的安定性及び加工性に優れ、比較的廉価であるため好ましい。
【００３３】
有機高分子化合物は（Ｂ）、ガラス転移温度（Ｔｇ）が５０℃以下であることが好ましい。
上記有機高分子化合物のガラス転移温度（Ｔｇ）は、動的粘弾性測定装置（ＤＭＡ）で測定できる。動的粘弾性測定装置（ＤＭＡ）としては、例えば、ＴＡインストゥルメンツ社製のＡＲＥＳ−２ＫＳＴＤを用いることができる。測定条件としては、昇温速度：５℃／分、測定周波数：１．０Ｈｚとする。
【００３４】
上記有機高分子化合物（Ｂ）のカルボキシ量は０．１〜２．０ｍｍｏｌ／ｇの範囲内が好ましい。本発明において、この範囲の有機高分子化合物を含有していることが好ましく、必要に応じてこの範囲外の有機高分子化合物と混合して使用することも可能である。その場合、混合した後に計算されるカルボキシル量が０．１〜２．０ｍｍｏｌ／ｇの範囲内であることが好ましい。有機高分子化合物のカルボキシ量が０．１ｍｍｏｌ／ｇ以下のときは熱伝導シートの強度が不十分となる傾向があり、２．０ｍｍｏｌ／ｇ以上のときは柔軟性が不十分となる傾向がある。
有機高分子化合物（Ｂ）のカルボキシル量は、有機高分子化合物を適当な溶媒、例えば、酢酸エチル、メチルエチルケトン等に溶解させた有機高分子化合物溶液をアルコール性水酸化カリウム溶液によって滴定して、その滴定量と樹脂質量とから計算する。
【００３５】
上記有機高分子化合物（Ｂ）の重量平均分子量（Ｍｗ）は１万〜１００万であることが好ましい。重量平均分子量は、ゲルパーミエーションクロマトグラフィーにより、標準ポリスチレンの検量線を用いて測定することができる。
【００３６】
特に限定するものではないが、本発明で好適に使用できる有機高分子化合物（Ｂ）として、例えば、ナガセケムテックス（株）製のアクリル酸エステル共重合樹脂「ＨＴＲ−８１１Ａ改３ＤＲ（商品名）」（アクリル酸ブチル／アクリル酸エチル／アクリル酸共重合体、カルボキシ量０．６９ｍｍｏｌ／ｇ、Ｍｗ：５５万、Ｔｇ：−４１℃、固形）、ナガセケムテックス（株）製のアクリル酸エステル共重合樹脂「ＨＴＲ−２８０ＤＲ（商品名）」（アクリル酸ブチル／アクリロニトリル／アクリル酸共重合体、カルボキシ量１．０７ｍｍｏｌ／ｇ、Ｍｗ：９０万、Ｔｇ：−３７℃、３０質量％トルエン／酢酸エチル＝１：１溶液）等が挙げられる。
【００３７】
上記有機高分子化合物（Ｂ）の配合量は、樹脂組成物中１０〜４０体積％が好ましい。１０体積％以上であると、充分なシート強度が得られる傾向がある。４０体積％以下であれば、充分な量の非球状粒子（Ａ）を含有することができ、充分な熱伝導性が得られる傾向がある。
【００３８】
本発明に用いられる硬化剤（Ｃ）は、特に限定はしないが、カルボキシル基との反応性等の観点からエポキシが好ましい。上記硬化剤（Ｃ）としては、例えば、ビスフェノール型エポキシ、ビフェニル型エポキシ、スチルベン型エポキシ、及びナフタレン型エポキシ等が挙げられるが、グリシジル基を有するのが好ましい。上記特性を有する硬化剤（Ｃ）としては、例えば、ビスフェノールＦ型エポキシ（商品名：ＹＤＦ−８１７０、東都化成（株）製、２官能、エポキシ当量：１５６ｇ／ｅｑ．）や（商品名：ＥＸ−２１１、ナガセケムテックス（株）製、２官能、エポキシ当量：１３８ｇ／ｅｑ．）等が入手可能である。
【００３９】
上記硬化剤（Ｃ）の含有量は、有機高分子化合物（Ｂ）におけるカルボキシル基の量に対して、０．０１〜３当量、好ましくは０．１〜２当量、より好ましくは０．２〜１当量である。上記硬化剤（Ｃ）の含有量が、０．０１当量以上であると膜強度及び圧縮復元性に優れ、３当量以下であると柔軟性に優れる傾向がある。
【００４０】
本発明に用いられるアミノ基を有する添加剤（Ｄ）は、アミノ基が含まれていれば特に限定はしない。上記アミノ基を有する添加剤（Ｄ）としては、例えば、アミノ基を有するポリマーの塩（商品名：ＤＩＳＰＥＲＢＹＫ−１０６：ビックケミー・ジャパン（株）製）、アミン系アクリル共重合物（商品名：ＤＩＳＰＥＲＢＹＫ−１１６：ビックケミー・ジャパン（株）製）、アミン系ブロックコポリマー（商品名：ＤＩＳＰＥＲＢＹＫ−２１５５：ビックケミー・ジャパン（株）製）、アミン系シランカップリング剤（商品名：ＫＢＥ−６０３，ＫＢＥ−９０３：信越化学工業（株）製、商品名：Ｚ−６０１１：東レ・ダウコーニング（株）製、）等が挙げられるが、アミノ基を有すれば特に制限はない。
上記アミノ基を有する添加剤（Ｄ）の含有量は、上記樹脂組成物１００質量部に対して、０．０１〜１０質量部、好ましくは０．１〜８質量部、より好ましくは０．５〜５質量部である。
上記アミノ基を有する添加剤（Ｄ）の含有量が、０．０１質量部以上であると膜強度及び圧縮復元性に優れ、１０質量部以下であると柔軟性に優れる。
本発明の熱伝導シートを構成する樹脂組成物は必要に応じて、その他各種添加剤を追加することも可能である。
【００４１】
本発明の好ましい形態では、熱伝導シートの難燃性を向上させる目的で、難燃剤を使用することが好ましい。特に限定するものではないが、リン酸エステル系難燃剤を含有する樹脂組成物から構成される熱伝導シートは、難燃性及び柔軟性の観点だけでなく、生産性及びコスト面でも有利である。
難燃剤の含有量は、樹脂組成物中、５〜５０体積％の範囲とすることが好ましく、１０〜４０体積％の範囲とすることがより好ましい。難燃剤の含有量が５体積％以上であれば、熱伝導シートにおいて充分な難燃性を得ることができる。５０体積％以下であれば、シートの強度が低下することを防ぐことができる傾向がある。
【００４２】
その他、本発明の熱伝導シートを構成する樹脂組成物には、必要に応じて、ウレタンアクリレート等の靭性改良剤、シランカップリング剤、チタンカップリング剤及び酸無水物等の接着力向上剤、ノニオン系界面活性剤及びフッ素系界面活性剤等の濡れ向上剤、シリコーン油等の消泡剤、ならびに無機イオン交換体等のイオントラップ剤といった各種添加剤を添加することも可能である。
【００４３】
本発明の熱伝導シートの形状は、先に説明した所望の非球状粒子の配向を達成できる範囲内で、熱伝導シートが適用される各種用途に応じた形状に成形することが可能である。特に限定するものではないが、本発明では、熱伝導シートを、多層構造を有する成形体から形成することが好ましい。熱伝導シートを多層構造の成形体から形成することによって、非球状粒子の配向に有利となり、また非球状粒子の密度が向上することによって熱伝導効率を向上させることが可能となる。本発明の熱伝導シートの製造方法については後述する。
【００４４】
上述の樹脂組成物から構成される、本発明の熱伝導シートは、ガラス転移温度（Ｔｇ）が５０℃以下の有機高分子化合物（Ｂ）を含有するためにその多くが粘着力を有する。そのため、本発明では熱伝導シートの使用に先立ち、粘着面を保護しておくことが好ましい。粘着面の保護は、例えば、上述の樹脂組成物を使用して熱伝導シートを形成する際に、その粘着面に保護フィルムを設けることによって実施される。
保護フィルムの材質としては、例えば、ポリエチレン、ポリエステル、ポリプロピレン、ポリエチレンテレフタレート、ポリイミド、ポリエーテルイミド、ポリエーテルナフタレート、メチルペンテンフィルム等の樹脂、コート紙、コート布、アルミ等の金属が挙げられる。これら保護フィルムは、２種以上のフィルムから構成される多層フィルムであってもよく、フィルムの表面がシリコーン系、シリカ系等の離型剤等で処理されたものが好ましく使用される。
【００４５】
＜熱伝導シートの製造方法＞
上記の熱伝導シートの製造方法に関しても本発明の範囲内である。
上記非球状粒子（Ａ）が、シートの厚み方向に対し上記非球状粒子（Ａ）の長軸方向で配向している本発明の熱伝導シートの製造方法は、
（ａ）少なくとも、上記非球状粒子（Ａ）と、０．１〜２．０ｍｍｏｌ／ｇのカルボキシル基を有する有機高分子化合物（Ｂ）と、硬化剤（Ｃ）と、アミノ基を有する添加剤（Ｄ）と、を混合し、樹脂組成物を調製する工程と、
（ｂ）上記樹脂組成物を用いて、上記非球状粒子（Ａ）が主たる面に対してほぼ平行な方向に配向した一次シートを形成する工程と、
（ｃ−１）上記一次シートを積層して多層構造を有する成形体を形成する工程と、
（ｄ）上記成形体をその主面から出る法線に対して０度〜３０度の角度でスライスする工程と、を有する。
上記（ｃ−１）工程に代えて、（ｃ−２）上記一次シートを上記非球状粒子の配向方向を軸にして捲回して多層構造を有する成形体を形成する工程とすることも可能である。
【００４６】
以下、各工程について説明する。
上記（ａ）工程において、熱伝導シートを構成する樹脂組成物の調製は、所定の非球状粒子を樹脂組成物中に均一に混合することが可能であれば、いかなる方法を用いて実施してもよい。特に限定されるものではないが、例えば、予め有機高分子化合物を溶剤に溶かして溶液を形成し、その溶液に上記非球状粒子、硬化剤、アミノ基を有する添加剤及び難燃剤等その他の添加剤を加え、それらを混合、攪拌した後に乾燥する方法、又はロール混練、ニーダー、ブラベンダ、あるいは押出機を使用して各成分を混合する方法等で、樹脂組成物を調製することが可能である。
【００４７】
使用する溶剤としては、混合、攪拌後の乾燥で除去できるものであれば特に制限はないが、例えば、アセトン、メチルエチルケトン、メチルブチルケトン、ヘキサン、シクロヘキサン、酢酸エチル、酢酸ブチル、ベンゼン、トルエン、キシレン等が挙げられる。
【００４８】
上記（ｂ）の一次シートを形成する工程には、慣用の成膜技術を適用することが可能であるが、圧延、プレス、押出及び塗工からなる群から選択される少なくとも１つの成形方法を用いて実施することが好ましい。成形方法として、少なくとも圧延及びプレスのいずれかを選択することによって、非球状粒子をより確実に、主たる面に対してほぼ平行な方向に配向させることが可能となる。また、それらの方法を選択した場合、一次シート成形時に圧力が加わることによって、非球状粒子同士が接触しやすくなり、高い熱伝導性を実現し易くなる傾向がある。なお、成形される各一次シートの厚さは、熱伝導性の観点から、より薄い方が好ましい。一次シートの厚みが、厚くなると粒子の配向が不充分となり、最終的に得られる熱伝導シートの熱伝導性が悪くなる傾向がある。
【００４９】
なお、上記非球状粒子が一次シートの主たる面に関してほぼ平行な方向に配向した状態とは、上記非球状粒子が一次シートの主たる面に関して寝ているように配向した状態をいう。一次シート面内での非球状粒子の向きは、上記樹脂組成物を成形する際に、樹脂組成物の流れる方向を調整することによってコントロールされる。つまり、樹脂組成物を圧延ロールに通す方向、組成物をプレスする方向、組成物を押出す方向、組成物を塗工する方向を調整することで、非球状粒子の向きがコントロールされる。上記非球状粒子は、基本的に異方性を有する粒子であるため、樹脂組成物を圧延成形、プレス成形、押出成形又は塗工することにより、通常、非球状粒子の向きは揃って配置される。
【００５０】
「非球状粒子が一次シートの主たる面に関してほぼ平行な方向に配向した状態」の確認は、前述の「熱伝導シートの厚み方向に対して長軸方向で配向」の確認方法と同様に、一次シート断面をＳＥＭを用いて任意の粒子５０個について観察することにより行う。具体的には、一次シート断面をＳＥＭを用いて観察し、任意の粒子５０個について、非球状粒子の長軸方向の一次シート表面に対する角度（９０度以上となる場合は補角を採用する）の平均値が０〜２０度の範囲となっているか確認する。
【００５１】
上記（ｃ−１）又は（ｃ−２）の多層構造を有する成形体を形成する工程は、先の工程で得られた一次シートを積層することによって実施することが可能である。積層の形態は、特に限定されるものではなく、例えば、独立した複数の一次シートを順に重ね合わせる形態に限らず、一枚の一次シートをその端を切断せずに折りたたむ形態であってもよい。また、積層の別の形態として、１枚の一次シートを捲回させて成形体を形成することも可能である。捲回の形態は成形体の形状が円筒形となるものに限らず、角筒形等、他の形状となるものであってもよい。成形体の形状は、後の（ｄ）工程で、主面からでる法線に対し、０度〜３０度の角度で成形体をスライスする際に不都合が生じなければ、いかなる形状であってもよい。例えば、各一次シートの形状を円形に成形し、それらを積層することによって円柱状の成形体を作製し、その後の（ｄ）工程でのスライスを「かつら剥き」のような方法で実施することも可能である。
【００５２】
上記（ｃ−１）又は（ｃ−２）工程における積層時の圧力や捲回時の引っ張り力は、後に実施される（ｄ）スライス工程において、成形体のスライス面が潰れて非球状粒子の配向が崩れない程度に弱く、且つ成形体における各一次シート同士が適度に接着する程度に強くなるように調整することが望ましい。通常、成形体を形成時の圧力や引っ張り力を調整することによって、各一次シート間の充分な接着を得ることが可能である。しかし、各一次シート間の接着力が不足する場合、溶剤又は接着剤等を一次シート表面に薄く塗布した後に積層又は捲回を実施してもよい。
【００５３】
上記（ｄ）の成形体をスライスする工程は、成形体をその主面から出る法線に対して０度〜３０度の角度で、熱伝導シートが所定の厚さを有するようにスライスすることによって実施される。スライス時に使用可能な切断具は、特に限定されるものではないが、鋭利な刃を備えたスライサー及びカンナ等を使用することが好ましい。鋭利な刃を備えた切断具を使用することによって、スライス後に得られる熱伝導シートの表面近傍の非球状粒子配向が乱れ難く、且つ厚みの薄い熱伝導シートを容易に作製することが可能となる。
上記スライスする角度が３０度以下の場合、得られた熱伝導シートの熱伝導率が良好である。上記成形体が積層体である場合は、一次シートの積層方向とは垂直もしくはほぼ垂直となるように（上記角度の範囲内で）スライスすればよい。また、上記成形体が捲回体である場合は捲回の軸に対して垂直もしくはほぼ垂直となるように（上記角度の範囲内で）スライスすればよい。上述したように、円形状の一次シートを積層した円柱状の成形体の場合は、上記角度の範囲内でかつら剥きのようにスライスしてもよい。
【００５４】
（ｄ）スライス工程は、樹脂組成物を構成する有機高分子化合物（Ｂ）の「ガラス転移温度（Ｔｇ）よりも５０℃高い温度（Ｔｇ＋５０℃）」〜「Ｔｇよりも２０℃低い温度（Ｔｇ−２０℃）」の範囲で実施することが好ましい。スライス時の温度がＴｇ＋５０℃以下であると、成形体が柔軟になってスライスが実施し難くなることを防ぐだけでなく、熱伝導シート内の非球状粒子の配向が乱れることも防ぐ。一方、スライス時の温度がＴｇ−２０℃以上であると、成形体が固く脆くなり、スライスが実施し難くなることもなく、スライス直後に熱伝導シートが割れることを回避しやすい。スライスを実施するより好ましい温度は、Ｔｇ＋４０℃〜Ｔｇ−１０℃の温度範囲である。
【００５５】
なお、好ましい熱伝導シートの厚みとしては、含まれる非球状粒子の平均粒径以上、平均粒径の２００倍以下（好ましくは１００倍以下）である。平均粒径以上の場合、非球状粒子が熱伝導シートからの脱落を防ぐことが可能になると考えられる。平均粒径の２００倍以下の場合、非球状粒子を介するパス数が少なくなるため、熱伝導性が良好になる。
【００５６】
＜放熱装置＞
本発明は放熱装置も範囲内である。本発明の放熱装置は、発熱体と放熱体との間に本発明の熱伝導シートを介在させた構造を有する。
本発明の放熱装置に使用可能な発熱体としては、少なくともその表面温度が２００℃を超えないものであり、本発明の熱伝導シートを好適に使用できる温度は−１０℃〜１２０℃の範囲である。発熱体の表面が２００℃を超える可能性が高い、例えば、ジェットエンジンのノズル近傍、窯陶釜内部周辺、溶鉱炉内部周辺、原子炉内部周辺、宇宙船外殻等における放熱装置への適用は、シート内の有機高分子化合物が分解してしまう可能性が高いので適さない傾向がある。本発明の放熱装置に好適な発熱体としては、例えば、半導体パッケージ、ディスプレイ、ＬＥＤ、電灯等が挙げられる。
【００５７】
一方、本発明の放熱装置に使用可能な放熱体は、特に限定されるものではなく、放熱装置に適用される代表的なものであってよい。例えば、アルミや銅製のフィン又は板等を利用したヒートシンク、ヒートパイプに接続されているアルミや銅製のブロック、内部に冷却液体をポンプで循環させているアルミや銅製のブロック、ペルチェ素子及びこれを備えたアルミや銅製のブロック等が挙げられる。
【００５８】
アルミや銅に代わって、熱伝導率１０Ｗ/ｍＫ以上の素材、例えば、銀、鉄、インジウム等の金属、黒鉛、ダイヤモンド、窒化アルミ、窒化ホウ素、窒化珪素、炭化珪素、酸化アルミ等の素材を利用したものも好ましい。
本発明の放熱装置は、上述の発熱体と放熱体との間に本発明の熱伝導シートを設置し、各々の面を接触させて固定することによって成立する。熱伝導シートの固定は、各接触面を十分に密着させた状態で固定できる方法であれば、特に限定されずに、如何なる方法を用いてもよい。但し、各接触面の十分な密着を持続させる観点から、押し付け力が持続するような方法が好ましい。例えば、ばねを用いてねじ止めする方法、クリップを用いて挟み込む方法が挙げられる。本発明の放熱装置によれば、高い放熱効率を達成することが可能であり、且つ近傍の回路をショートさせるリスクが少ない。
【実施例】
【００５９】
以下、実施例を挙げて本発明についてより具体的に説明する。ただし、本発明は以下の実施例に限定されるものではない。
なお、各実施例において、熱伝導率及び引張強度は、以下の方法により求めた。
【００６０】
（熱伝導率の測定）
測定する熱伝導シートを１ｃｍ×１ｃｍの大きさにカッターで切断し、その切断片を一方の面がトランジスタ（２ＳＣ２２３３）、他方の面がアルミニウム放熱ブロックに接するように配置し、試験サンプルを作製した。次いで、トランジスタを押し付けながら、試験サンプルに電流を通じ、トランジスタの温度（Ｔ１、単位℃）及び放熱ブロックの温度（Ｔ２、単位℃）を測定し、測定値及び印可電力（Ｗ、単位Ｗ）から、下式に沿って、熱抵抗（Ｘ、単位℃／Ｗ）を測定した。
【００６１】
【数１】
0005454300.tif 000002
【００６２】
得られた熱抵抗（Ｘ）、切断片の膜厚（ｄ、単位μｍ）、及び熱伝導率の既知試料による補正係数Ｃから、下式に沿って、熱伝導率（Ｔｃ、単位Ｗ／ｍＫ）を見積もった。
【００６３】
【数２】
0005454300.tif 000003
【００６４】
（引張強度の測定）
熱伝導シートを、一次シート面から出る法線に対して垂直な方向に５ｃｍ、一次シート面から出る法線に対して平行な方向に１ｃｍとなるように切り抜き、引張試験機（Ｒ＆Ａ（株）製、商品名：ＲＴＭ−１００型テンシロン）を用い、一次シート面から出る法線に対して垂直な方向が３ｃｍ幅になるよう、両末端から１ｃｍの箇所をつまみ、２０〜３０℃で、一次シート面から出る法線に対して垂直な方向に、５ｍｍ／分の引張速度で引っ張り、熱伝導シートの破断強度（引張強度）を測定した。
【００６５】
（実施例１）
（Ａ）非球状粒子として板状の窒化ホウ素粒子「ＰＴ−１１０（商品名）」（モーメンティブパフォーマンスマテリアルズジャパン合同会社製、平均粒径４５μｍ、長軸方向と短軸方向の比：２０）１３．５ｇと、（Ｂ）有機高分子化合物としてアクリル酸エステル共重合樹脂「ＨＴＲ−８１１Ａ改３ＤＲ（商品名）」（ナガセケムテックス（株）製、アクリル酸ブチル／アクリル酸エチル／アクリル酸共重合体、カルボキシ量０．６９ｍｍｏｌ／ｇ、Ｍｗ：５５万、Ｔｇ：−４１℃、固形）３．５４ｇと、（Ｃ）硬化剤としてビスフェノールＦ型エポキシ（東都化成（株）製、商品名：ＹＤＦ−８１７０Ｃ、２官能、エポキシ当量：１５６ｇ／ｅｑ．）０．０７ｇと、（Ｄ）アミノ基を有する添加剤として、アミノ基を有するポリマーの塩（商品名：ＤＩＳＰＥＲＢＹＫ−１０６、ビックケミー・ジャパン（株）製）０．２７ｇ、及び（Ｅ）リン酸エステル系難燃剤「ＣＲ−７４１（商品名）」（大八化学工業（株）製）３．１７ｇとを、１２０℃に加熱して混練することによって樹脂組成物を調製した。
【００６６】
原料の比重から計算される組成物の配合比は、（Ａ）窒化ホウ素粒子５０．０体積％、（Ｂ）アクリル酸エステル共重合樹脂２５．１体積％、（Ｃ）ビスフェノールＦ型エポキシ０．５体積％、（Ｄ）アミノ基を有するポリマーの塩１．９体積％及び（Ｅ）リン酸エステル系難燃剤２２．５体積％であった。
【００６７】
先に調製した樹脂組成物１ｇを離型処理したＰＥＴフィルムで挟み込み、５ｃｍ×１０ｃｍのツール面を有するプレスを用いて、ツール圧１０ＭＰａ、ツール温度１２０℃の条件下で、１０秒間にわたってプレスすることにより、厚さが０．３ｍｍの一次シートを得た。この操作を繰り返すことによって、多数枚の一次シートを作製した。
なお、一次シートにおいて、「非球状粒子（Ａ）が一次シートの主たる面に関してほぼ平行な方向に配向した状態」の確認は、以下のようにして行った。
得られた一次シートの断面をＳＥＭ（走査型電子顕微鏡）を用いて観察し、任意の５０個の非球状粒子について見えている方向から非球状粒子の長軸方向の一次シート表面に対する角度を測定し、その平均値を求めたところ７度であり、非球状粒子の長軸方向は一次シートの主たる面に関してほぼ平行な方向に配向していることが認められた。
【００６８】
得られた各一次シートを２ｃｍ×２ｃｍの寸法にカッターで切り出し、その３７枚を積層し、手で軽く押さえて各一次シートの層間を接着させることにより、厚さ１．１ｃｍの成形体を得た。この成形体をドライアイスで冷却した後、−１０℃の温度において、１．１ｃｍ×２ｃｍの積層断面をカンナで削り（一次シート面から出る法線に対し５度の角度でスライス）、サイズが１．１ｃｍ×２ｃｍ×０．５１ｍｍの実施例１の熱伝導シートを得た。
【００６９】
得られた熱伝導シートの断面をＳＥＭ（走査型電子顕微鏡）を用いて観察し、任意の５０個の板状窒化ホウ素粒子について見えている方向から非球状粒子の長軸方向の熱伝導シート表面に対する角度を測定し、その平均値を求めたところ８４度であり、非球状粒子の長軸方向は熱伝導シートの厚み方向に配向していることが認められた。
得られた熱伝導シートの熱伝導率１１Ｗ／ｍＫ、引張強度０．６３ＭＰａと良好な値を示した。結果を表１に示す。
【００７０】
（実施例２）
（Ｄ）添加剤にアミン系アクリル共重合物「ＤＩＳＰＥＲＢＹＫ−１１６」（商品名：ビックケミー・ジャパン（株）製）を用いた以外は、実施例１と同様の条件により、実施例２の熱伝導シートを得た。
なお、実施例２において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ４度であり、板状窒化ホウ素粒子の長軸方向は一次シートの主たる面に関してほぼ平行な方向に配向していることが認められた。
【００７１】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８７度であり、板状窒化ホウ素粒子の長軸方向は熱伝導シートの厚み方向に配向していることが認められた。
得られた熱伝導シートの熱伝導率１０Ｗ／ｍＫ、引張強度１．０１ＭＰａと良好な値を示した。結果を表１に示す。
【００７２】
（実施例３）
（Ｄ）添加剤にアミン系ブロックコポリマー「ＤＩＳＰＥＲＢＹＫ−２１５５」（商品名：ビックケミー・ジャパン（株）製）を用いた以外は、実施例１と同様の条件により、実施例３の熱伝導シートを得た。
【００７３】
なお、実施例３において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ１０度であり、板状窒化ホウ素粒子の長軸方向は一次シートの主たる面に関してほぼ平行な方向に配向していることが認められた。
【００７４】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８４度であり、板状窒化ホウ素粒子の長軸方向は熱伝導シートの厚み方向に配向していることが認められた。
得られた熱伝導シートの熱伝導率１１Ｗ／ｍＫ、引張強度０．５９ＭＰａと良好な値を示した。結果を表１に示す。
【００７５】
【表１】
0005454300.tif 000004
【００７６】
（比較例１）
（Ａ）球状の窒化ホウ素粒子（商品名：ＦＳ−３」（水島合金鉄（株）製、平均粒径：５０μｍ、超軸方向と短軸方向の比：１）を用いた以外は、実施例１と同様の条件により、比較例１の熱伝導シートを得た。
【００７７】
なお、比較例１において得られた一次シートの断面をＳＥＭ（走査型電子顕微鏡）を用いて観察し、任意の５０個の球状窒化ホウ素粒子について見えている方向から観察したが、球状窒化ホウ素粒子の一次シートの主たる面に対しての配向は認められなかった。
また、得られた熱伝導シートの断面をＳＥＭ（走査型電子顕微鏡）を用いて観察したが、任意の５０個の球状窒化ホウ素粒子について見えている方向から熱伝導シートの厚み方向に対する配向は認められなかった。
【００７８】
得られた熱伝導シートの引張強度は０．５１ＭＰａと良好であったが、熱伝導率は５Ｗ／ｍＫと低かった。結果を表２に示す。
【００７９】
（比較例２）
（Ａ）板状の窒化ホウ素粉末１３．１ｇ（６０．０体積％）、（Ｂ）アクリル酸エステル共重合樹脂「ＨＴＲ−８１１ＤＲ（商品名）」（アクリル酸ブチル／アクリル酸エチル／２−ヒドロキシエチルメタクリレート共重合体、カルボキシ量０ｍｍｏｌ／ｇ、Ｍｗ：４２万、Ｔｇ：−４３℃、固形）２．５６ｇ（２２．５体積％）、及び（Ｄ）添加剤にＤＩＳＰＥＲＢＹＫ−１０６を０．２７ｇ、及び（Ｅ）リン酸エステル系難燃剤１．９９ｇ（１７．５体積％）の量で用いた以外は、実施例１と同様の条件により、比較例２の熱伝導シートを得た。
【００８０】
なお、比較例２において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ９度であり、板状窒化ホウ素粒子の長軸方向は一次シートの主たる面に関してほぼ平行な方向に配向していることが認められた。
【００８１】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８２度であり、板状窒化ホウ素粒子の長軸方向は熱伝導シートの厚み方向に配向していることが認められた。
【００８２】
得られた熱伝導シートの熱伝導率は１８Ｗ／ｍＫと良好であったが、引張強度は０．０３ＭＰａと低かった。結果を表２に示す。
【００８３】
（比較例３）
（Ｂ）アクリル酸エステル共重合樹脂「ＨＴＲ−８１１Ａ改３ＤＲ（商品名）」（ナガセケムテックス（株）製、アクリル酸ブチル／アクリル酸エチル／アクリル酸共重合体、カルボキシ量０．６９ｍｍｏｌ／ｇ、Ｍｗ：５５万、Ｔｇ：−４１℃、固形）を用いた以外は、比較例２と同様の条件により、比較例３の熱伝導シートを得た。
【００８４】
なお、比較例３において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ３度であり、板状窒化ホウ素粒子の長軸方向は一次シートの主たる面に関してほぼ平行な方向に配向していることが認められた。
【００８５】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８７度であり、板状窒化ホウ素粒子の長軸方向は熱伝導シートの厚み方向に配向していることが認められた。
【００８６】
得られた熱伝導シートの熱伝導率は１２Ｗ／ｍＫと良好であったが、引張強度は０．１３ＭＰａと低かった。結果を表２に示す。
【００８７】
（比較例４）
（Ｄ）添加剤にＤＩＳＰＥＲＢＹＫ−１０６を用いないこと以外は、実施例１と同様の条件により、比較例４の熱伝導シートを得た。
【００８８】
なお、比較例４において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ５度であり、板状窒化ホウ素粒子の長軸方向は一次シートの主たる面に関してほぼ平行な方向に配向していることが認められた。
【００８９】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８６度であり、板状窒化ホウ素粒子の長軸方向は熱伝導シートの厚み方向に配向していることが認められた。
得られた熱伝導シートの熱伝導率は１０Ｗ／ｍＫと良好であったが、引張強度は０．２８ＭＰａと低かった。結果を表２に示す。
【００９０】
（比較例５）
（Ｄ）添加剤にアミノ基を有していないリン酸系アクリル共重合物「ＤＩＳＰＥＲＢＹＫ−１１１」（商品名：ビックケミー・ジャパン（株）製）を用いた以外は、実施例１と同様の条件により、比較例５の熱伝導シートを得た。
【００９１】
なお、比較例５において得られた一次シートの断面をＳＥＭ（走査型電子顕微鏡）を用いて観察し、任意の５０個の板状窒化ホウ素粒子について見えている方向から板状窒化ホウ素粒子の長軸方向の一次シート表面に対する角度を測定し、その平均値を求めたところ４度であり、板状窒化ホウ素粒子の長軸方向は一次シートの主たる面に関してほぼ平行な方向に配向していることが認められた。
【００９２】
また、得られた熱伝導シートの断面をＳＥＭ（走査型電子顕微鏡）を用いて観察し、任意の５０個の板状窒化ホウ素粒子について見えている方向から板状窒化ホウ素粒子の長軸方向の熱伝導シート表面に対する角度を測定し、その平均値を求めたところ８４度であり、板状窒化ホウ素粒子の長軸方向は熱伝導シートの厚み方向に配向していることが認められた。
得られた熱伝導シートの熱伝導率は１２Ｗ／ｍＫと良好であったが、引張強度は０．１６ＭＰａと低かった。結果を表２に示す。
【００９３】
【表２】
0005454300.tif 000005
【産業上の利用可能性】
【００９４】
本発明によれば、高い熱伝導性と高い柔軟性、優れたシート強度とを併せ持ち、且つ電気絶縁性である熱伝導シートを提供することができる。